(57)【特許請求の範囲】
【請求項１】
治療又は診断によるヒト又は動物の処置方法において使用するための組成物の製造方法における荷電ポリマーの使用であって、該処置方法において、荷電ポリマー含有組成物が体腔内に導入されそして多価の荷電対イオンを含有する別の組成物と接触され、こうして荷電ポリマーが体腔内で不溶性となるものであり、かつ荷電ポリマーが両性イオン性ペンダント基を有し、かつ、
ａ）該荷電ポリマーが水溶性であり、
ｂ）該荷電ポリマーが該組成物中で溶液状態にあり、
ｃ）該荷電対イオンが高分子電解質であり、
ｄ）該荷電ポリマー中の荷電基対該対イオン中の対イオン基が２：１〜１：２の範囲内にあり、
ｅ）
該荷電ポリマーが
（ｉ）下記一般式ＶＩで表される両性イオン性モノマー：
ＹＢＸ ＶＩ
式中、
Ｂは直鎖状または分岐状アルカンジイル、アルカンジイルオキサアルカンジイルまたはアルカンジイルオリゴ（オキサアルカンジイル）鎖であり、一つまたはそれ以上のフッ素原子を最大過フッ素化物鎖を含むまでの範囲で含んでいてもよく、あるいは、ＸまたはＹがＢと結合した末端炭素原子を含む場合には、原子価結合であり；
Ｘは、式Ｖ：
【化２】
0004633258.tif 000017
式中、Ｒ10基は同一または異なり、そして各々が水素またはＣ1〜4アルキルであり、そしてｍは１〜４である、
で表される両性イオン性の基であり；そして
Ｙは下記から選ばれるエチレン性不飽和の重合可能基であり、
【化３】
0004633258.tif 000018
ＣＨ2＝Ｃ(Ｒ)−ＣＨ2−Ｏ−，ＣＨ2＝Ｃ(Ｒ)−ＣＨ2ＯＣ(Ｏ)−，ＣＨ2＝Ｃ(Ｒ)ＯＣ(Ｏ)−，ＣＨ2＝Ｃ(Ｒ)−Ｏ−，ＣＨ2＝Ｃ(Ｒ)ＣＨ2ＯＣ(Ｏ)Ｎ(Ｒ11)−，Ｒ12ＯＯＣＣＲ＝ＣＲＣ(Ｏ)−Ｏ−，ＲＣＨ＝ＣＨＣ(Ｏ)Ｏ−，ＲＣＨ＝Ｃ(ＣＯＯＲ12)ＣＨ2−Ｃ(Ｏ)−Ｏ−，
【化４】
0004633258.tif 000019
式中：
Ｒは水素またはＣ1〜Ｃ4アルキル基であり；
Ｒ11は水素またはＣ1〜Ｃ4アルキル基であるか、あるいはＲ11は、ＢおよびＸが上記で定義された、-Ｂ−Ｘであり；そして
Ｒ12は水素またはＣ1〜Ｃ4アルキル基または、ＢおよびＸは上記で定義された、ＢＸであり；
Ａは−Ｏ−または−ＮＲ11−であり；そして
Ｋは基−（ＣＨ2）pＯＣ（Ｏ）−、−（ＣＨ2）pＣ（Ｏ）Ｏ−、−（ＣＨ2）pＯＣ（Ｏ）Ｏ−、−（ＣＨ2）pＮＲ13−、−（ＣＨ2）pＮＲ13Ｃ（Ｏ）−、−（ＣＨ2）pＣ（Ｏ）ＮＲ13−、−（ＣＨ2）pＮＲ13Ｃ（Ｏ）Ｏ−、−（ＣＨ2）pＯＣ（Ｏ）ＮＲ13−、−（ＣＨ2）pＮＲ13Ｃ（Ｏ）ＮＲ13−（ここでＲ13基は同一または異なり）、−（ＣＨ2）pＯ−、−（ＣＨ2）pＳＯ3−、または、ＫはＢと組み合わさって、原子価結合であり、そしてｐは１〜１２でありそしてＲ13は水素またはＣ1〜Ｃ4アルキル基である、
（ｉｉ）下記一般式ＶＩＩで表されるカチオン性またはアニオン性モノマー：
Ｙ1Ｂ1Ｑ ＶＩＩ
式中、Ｙ1は下記から選ばれるエチレン性不飽和の重合可能基であり、
【化５】
0004633258.tif 000020
ＣＨ2＝Ｃ(Ｒ15)−ＣＨ2−Ｏ−，ＣＨ2＝Ｃ(Ｒ15)−ＣＨ2ＯＣ(Ｏ)−，ＣＨ2＝Ｃ(Ｒ15)ＯＣ(Ｏ)−，ＣＨ2＝Ｃ(Ｒ15)−Ｏ−，ＣＨ2＝Ｃ(Ｒ15)ＣＨ2ＯＣ(Ｏ)Ｎ(Ｒ16)−，Ｒ17ＯＯＣＣＲ15＝ＣＲ15Ｃ(Ｏ)−Ｏ−，Ｒ15ＣＨ＝ＣＨＣ(Ｏ)Ｏ−，Ｒ15ＣＨ＝Ｃ(ＣＯＯＲ17)ＣＨ2−Ｃ(Ｏ)−Ｏ−，
【化６】
0004633258.tif 000021
式中：
Ｒ15は水素またはＣ1〜Ｃ4アルキル基であり；
Ｒ16は水素またはＣ1〜Ｃ4アルキル基であるか、あるいはＲ16は、Ｂ1およびＱが下記で定義される、−Ｂ1−Ｑであり；
Ｒ17は水素またはＣ1〜Ｃ4アルキル基であり；
Ａは−Ｏ−または−ＮＲ16−であり；
Ｋは基−（ＣＨ2）rＯＣ（Ｏ）−、−（ＣＨ2）rＣ（Ｏ）Ｏ−、−（ＣＨ2）rＯＣ（Ｏ）Ｏ−、−（ＣＨ2）rＮＲ18−、−（ＣＨ2）rＮＲ18Ｃ（Ｏ）−、−（ＣＨ2）rＣ（Ｏ）ＮＲ18−、−（ＣＨ2）rＮＲ18Ｃ（Ｏ）Ｏ−、−（ＣＨ2）rＯＣ（Ｏ）ＮＲ18−、−（ＣＨ2）rＮＲ18Ｃ（Ｏ）ＮＲ18−（ここでＲ18基は同一または異なり）、−（ＣＨ2）rＯ−、−（ＣＨ2）rＳＯ3−、または、ＫはＢ1と組み合わさって、原子価結合であり、そしてｒは１〜１２でありそしてＲ18は水素またはＣ1〜Ｃ4アルキル基であり；
Ｂ1が直鎖状または分岐状アルカンジイル、アルカンジイルオキサアルカンジイルまたはアルカンジイルオリゴ（オキサアルカンジイル）鎖であり、一つまたはそれ以上のフッ素原子を最大過フッ素化物鎖を含むまでの範囲で含むことができ、あるいは、ＱまたはＹ1がＢ1と結合した末端炭素原子を含む場合には、原子価結合であることができ；そして
Ｑは、Ｎ+Ｒ13で表され、各Ｒ1が水素もしくはＣ1〜Ｃ4アルキルであるカチオン性の基Ｑ1であるか、またはカルボン酸塩およびスルホン酸塩から選ばれるアニオン性の基Ｑ2である、および
（ｉｉｉ）下記一般式ＶＩＩＩで表される非イオン性モノマー：
Ｙ2Ｒ14 ＶＩＩＩ
式中、
Ｙ2が下記から選ばれるエチレン性不飽和の重合可能基であり、
【化７】
0004633258.tif 000022
ＣＨ2＝Ｃ(Ｒ19)−ＣＨ2−Ｏ−，ＣＨ2＝Ｃ(Ｒ19)−ＣＨ2ＯＣ(Ｏ)−，ＣＨ2＝Ｃ(Ｒ19)ＯＣ(Ｏ)−，ＣＨ2＝Ｃ(Ｒ19)−Ｏ−，ＣＨ2＝Ｃ(Ｒ19)ＣＨ2ＯＣ(Ｏ)Ｎ(Ｒ20)−，Ｒ21ＯＯＣＣＲ19＝ＣＲ19Ｃ(Ｏ)−Ｏ−，Ｒ19ＣＨ＝ＣＨＣ(Ｏ)Ｏ−，Ｒ19ＣＨ＝Ｃ(ＣＯＯＲ21)ＣＨ2−Ｃ(Ｏ)−Ｏ−，
【化８】
0004633258.tif 000023
式中：
Ｒ19は水素またはＣ1〜Ｃ4アルキル基であり；
Ｒ20は水素またはＣ1〜Ｃ4アルキル基であるか、あるいはＲ20はＲ14であり；
Ｒ21は水素またはＣ1〜Ｃ4アルキル基またはＲ14であり；
Ａは−Ｏ−または−ＮＲ20−であり；
Ｋは基−（ＣＨ2）sＯＣ（Ｏ）−、−（ＣＨ2）sＣ（Ｏ）Ｏ−、−（ＣＨ2）sＯＣ（Ｏ）Ｏ−、−（ＣＨ2）sＮＲ22−、−（ＣＨ2）sＮＲ22Ｃ（Ｏ）−、−（ＣＨ2）sＣ（Ｏ）ＮＲ22−、−（ＣＨ2）sＮＲ22Ｃ（Ｏ）Ｏ−、−（ＣＨ2）sＯＣ（Ｏ）ＮＲ22−、−（ＣＨ2）sＮＲ22Ｃ（Ｏ）ＮＲ22−（ここでＲ22基は同一または異なり）、−（ＣＨ2）sＯ−、−（ＣＨ2）sＳＯ3−、または原子価結合であり、そしてｓは１〜１２でありそしてＲ22は水素またはＣ1〜Ｃ4アルキル基であり；そして
Ｒ14は、水酸基；ハロゲン原子；アルコキシおよびオリゴ−アルコキシ基であってアルコキシ基が１〜６炭素原子を持つもの；非置換もしくは置換されたフェニル基（置換されたフェニル基中の置換基は水酸基、ハロゲン原子およびアルキル基から選ばれる）；Ｃ1〜6−アルカノイル基；Ｃ1〜6−アルカノイルオキシ基；及びＣ1〜6アルカノイルアミノ（これらのアルカノイル基のうちいかなるものもハロゲン原子及び水酸基から選ばれる置換基を持ってもよい）、ならびにアルコキシ基、からなるグループから選ばれる置換基によって置換されていてもよいＣ1-24−アルキルまたは−アルケニル基である、
を含むエチレン性不飽和モノマーから形成され、
ｆ）該非イオン性モノマーが該エチレン性不飽和モノマー中の２０〜７０モル％の範囲内にあり、
ｇ）該両性イオン性モノマー対該イオン性モノマーのモル比が２：１〜１：３にあり、ならびに
ｈ）該エチレン性不飽和モノマー中の該両性イオン性モノマーと該イオン性モノマーの総モル量が３０〜８０％の範囲内にある、
ことを特徴とする上記使用。
【請求項２】
処置方法において不溶性のポリマーが治療的に活性な薬剤又は診断用薬剤である薬剤と組み合わされる請求項1記載の使用。
【請求項３】
薬剤が画像形成剤である請求項２記載の使用。
【請求項４】
体腔が血管である先行する請求項１〜３のいずれかに記載の使用。
【請求項５】
処置方法が静脈の塞栓又は動脈瘤の充填のためのものである請求項４記載の使用。
【請求項６】
高分子電解質が両性イオン性ペンダント基を有する請求項１〜５のいずれかに記載の使用。
【請求項７】
高分子電解質の両性イオン性基が、一般式ＩＶ
【化１】
0004633258.tif 000024
式中、Ｘ4及びＸ5部分は、同一または異なり、−Ｏ−、−Ｓ−、−ＮＨ−または原子価結合、好ましくは−Ｏ−であり、そして
Ｗ+はアンモニウム、ホスホニウムまたはスルホニウムカチオン基、並びにアニオン性及びカチオン性の部分と結合する基、好ましくはＣ1〜12−アルカンジイル基を含んでなる基である、
で表される請求項６に記載の使用。
【請求項８】
Ｗが下式
−Ｗ1−Ｎ+Ｒ83、−Ｗ1−Ｐ+Ｒ93、−Ｗ1−Ｓ+Ｒ92または−Ｗ1−Ｈｅｔ+
式中：
Ｗ1は１〜６炭素原子の、一つまたはそれ以上のエチレン性不飽和二重または三重結合、二置換されたアリール、アルキレンアリール、アリールアルキレン、又はアルキレンアリールアルキレン、二置換されたシクロアルキル、アルキレンシクロアルキル、シクロアルキルアルキレン又はアルキレンシクロアルキルアルキレンを含んでいてもよいアルカンジイルであり、このＷ1基は一つまたはそれ以上のフッ素置換基及び／又は一つまたはそれ以上の官能基を含んでいてもよく；そして
Ｒ8の各々の基は同一または異なり、そして各々が水素又は１〜４炭素原子のアルキル、またはフェニルであるか、あるいはＲ8基二つはそれらが結合する窒素原子と一緒になって５〜７原子を含む複素環を形成するか、またはＲ8基三つはそれらが結合する窒素原子と一緒になって各環内に５〜７原子を含む縮合環構造を形成し、そして一つまたはそれ以上のＲ8基が親水性官能基によって置換されていてもよく、そして
Ｒ9基は同一または異なり、そして各々がＲ8またはＯＲ8基であり、ここでＲ8は上記で定義されるものであり；そして
Ｈｅｔは芳香族の窒素−、リン−もしくはイオウ−含有環の基である請求項７記載の使用。
【請求項９】
Ｗ1が直鎖状アルカンジイル基である請求項８記載の使用。
【請求項１０】
Ｗ1が１，２−エタンジイルである請求項８または９記載の使用。
【請求項１１】
高分子電解質の両性イオン基が式Ｖ：
【化２】
0004633258.tif 000025
式中、Ｒ10基は同一または異なり、そして各々が水素またはＣ1〜4アルキルであり、そしてｍは１〜４である、
で表される請求項７〜９のいずれかに記載の使用。
【請求項１２】
ＹがＣＨ2＝Ｃ（Ｒ）ＣＯＡであり、ここでＲが水素またはメチルであり、そしてＡがＯである請求項１〜１１のいずれかに記載の使用。
【請求項１３】
ＢがＣ1〜12アルキレンである請求項１〜１２のいずれかに記載の使用。
【請求項１４】
Ｂが（ＣＨ2）qであり、ここで、ｑが２〜６である請求項１３記載の使用。
【請求項１５】
高分子電解質が請求項１において、（ｉｉ）のカチオン性またはアニオン性モノマーについて定義する一般式ＶＩＩで表されるモノマーを包含するエチレン性不飽和モノマーから生成される請求項１〜１４のいずれかに記載の使用。
【請求項１６】
高分子電解質が請求項１において、（ｉ）の両性イオン性モノマーについて定義する一般式ＶＩで表されるモノマーをも包含するエチレン性不飽和モノマーから生成される、請求項１５記載の使用。
【請求項１７】
Ｙ2がＣＨ2＝Ｃ（ＣＨ3）ＣＯでありＲ14が非置換のＣ1-18−アルキルまたは−アルケニル基である、請求項１〜１６のいずれかに記載の使用。
【請求項１８】
Ｒ14がｎ−ブチルである、請求項１７記載の使用。
【請求項１９】
非イオン性モノマーがエチレン性不飽和モノマー中に、３０〜５０モル％の範囲で含まれる、請求項１〜１８のいずれかに記載の使用。
【請求項２０】
荷電ポリマー中の荷電基対該対イオン中の対イオン性基の当量比が１．２：１〜１：１．２の範囲である、請求項１〜１９のいずれかに記載の使用。
【請求項２１】
治療又は診断による人間又は動物の処置用の製薬学的製剤であって、有効成分として、荷電ポリマーを含み、該荷電性ポリマーが体腔内へ導入され、体腔内で対イオンを含む別の組成物と接触させ、それによりポリマーが体腔内で不溶性となり、そして荷電ポリマーが両性イオン性ペンダント基を有し、かつ、
ａ）該荷電ポリマーが水溶性であり、
ｂ）該荷電ポリマーが該組成物中で溶液状態にあり、
ｃ）該荷電対イオンが高分子電解質であり、
ｄ）該荷電ポリマー中の荷電基対該対イオン中の対イオン基が２：１〜１：２の範囲内にあり、
ｅ）
該荷電ポリマーが
（ｉ）下記一般式ＶＩで表される両性イオン性モノマー：
ＹＢＸ ＶＩ
式中、
Ｂは直鎖状または分岐状アルカンジイル、アルカンジイルオキサアルカンジイルまたはアルカンジイルオリゴ（オキサアルカンジイル）鎖であり、一つまたはそれ以上のフッ素原子を最大過フッ素化物鎖を含むまでの範囲で含んでいてもよく、あるいは、ＸまたはＹがＢと結合した末端炭素原子を含む場合には、原子価結合であり；
Ｘは式Ｖ：
【化２】
0004633258.tif 000026
式中、Ｒ10基は同一または異なり、そして各々が水素またはＣ1〜4アルキルであり、そしてｍは１〜４である、
で表される両性イオン性の基であり；そして
Ｙは下記から選ばれるエチレン性不飽和の重合可能基であり、
【化３】
0004633258.tif 000027
ＣＨ2＝Ｃ(Ｒ)−ＣＨ2−Ｏ−，ＣＨ2＝Ｃ(Ｒ)−ＣＨ2ＯＣ(Ｏ)−，ＣＨ2＝Ｃ(Ｒ)ＯＣ(Ｏ)−，ＣＨ2＝Ｃ(Ｒ)−Ｏ−，ＣＨ2＝Ｃ(Ｒ)ＣＨ2ＯＣ(Ｏ)Ｎ(Ｒ11)−，Ｒ12ＯＯＣＣＲ＝ＣＲＣ(Ｏ)−Ｏ−，ＲＣＨ＝ＣＨＣ(Ｏ)Ｏ−，ＲＣＨ＝Ｃ(ＣＯＯＲ12)ＣＨ2−Ｃ(Ｏ)−Ｏ−，
【化４】
0004633258.tif 000028
式中：
Ｒは水素またはＣ1〜Ｃ4アルキル基であり；
Ｒ11は水素またはＣ1〜Ｃ4アルキル基であるか、あるいはＲ11は、ＢおよびＸが上記で定義された、-Ｂ−Ｘであり；そして
Ｒ12は水素またはＣ1〜Ｃ4アルキル基または、ＢおよびＸは上記で定義された、ＢＸであり；
Ａは−Ｏ−または−ＮＲ11−であり；そして
Ｋは基−（ＣＨ2）pＯＣ（Ｏ）−、−（ＣＨ2）pＣ（Ｏ）Ｏ−、−（ＣＨ2）pＯＣ（Ｏ）Ｏ−、−（ＣＨ2）pＮＲ13−、−（ＣＨ2）pＮＲ13Ｃ（Ｏ）−、−（ＣＨ2）pＣ（Ｏ）ＮＲ13−、−（ＣＨ2）pＮＲ13Ｃ（Ｏ）Ｏ−、−（ＣＨ2）pＯＣ（Ｏ）ＮＲ13−、−（ＣＨ2）pＮＲ13Ｃ（Ｏ）ＮＲ13−（ここでＲ13基は同一または異なり）、−（ＣＨ2）pＯ−、−（ＣＨ2）pＳＯ3−、または、ＫはＢと組み合わさって、原子価結合であることができ、そしてｐは１〜１２でありそしてＲ13は水素またはＣ1〜Ｃ4アルキル基である、
（ｉｉ）下記一般式ＶＩＩで表されるカチオン性またはアニオン性モノマー：
Ｙ1Ｂ1Ｑ   ＶＩＩ
式中、Ｙ1は下記から選ばれるエチレン性不飽和の重合可能基であり、
【化５】
0004633258.tif 000029
ＣＨ2＝Ｃ(Ｒ15)−ＣＨ2−Ｏ−，ＣＨ2＝Ｃ(Ｒ15)−ＣＨ2ＯＣ(Ｏ)−，ＣＨ2＝Ｃ(Ｒ15)ＯＣ(Ｏ)−，ＣＨ2＝Ｃ(Ｒ15)−Ｏ−，ＣＨ2＝Ｃ(Ｒ15)ＣＨ2ＯＣ(Ｏ)Ｎ(Ｒ16)−，Ｒ17ＯＯＣＣＲ15＝ＣＲ15Ｃ(Ｏ)−Ｏ−，Ｒ15ＣＨ＝ＣＨＣ(Ｏ)Ｏ−，Ｒ15ＣＨ＝Ｃ(ＣＯＯＲ17)ＣＨ2−Ｃ(Ｏ)−Ｏ−，
【化６】
0004633258.tif 000030
式中：
Ｒ15は水素またはＣ1〜Ｃ4アルキル基であり；
Ｒ16は水素またはＣ1〜Ｃ4アルキル基であるか、あるいはＲ16は、Ｂ1およびＱが下記で定義される、−Ｂ1−Ｑであり；
Ｒ17は水素またはＣ1〜Ｃ4アルキル基であり；
Ａは−Ｏ−または−ＮＲ16−であり；
Ｋは基−（ＣＨ2）rＯＣ（Ｏ）−、−（ＣＨ2）rＣ（Ｏ）Ｏ−、−（ＣＨ2）rＯＣ（Ｏ）Ｏ−、−（ＣＨ2）rＮＲ18−、−（ＣＨ2）rＮＲ18Ｃ（Ｏ）−、−（ＣＨ2）rＣ（Ｏ）ＮＲ18−、−（ＣＨ2）rＮＲ18Ｃ（Ｏ）Ｏ−、−（ＣＨ2）rＯＣ（Ｏ）ＮＲ18−、−（ＣＨ2）rＮＲ18Ｃ（Ｏ）ＮＲ18−（ここでＲ18基は同一または異なり）、−（ＣＨ2）rＯ−、−（ＣＨ2）rＳＯ3−、または、ＫはＢ1と組み合わさって、原子価結合であることができ、そしてｒは１〜１２でありそしてＲ18は水素またはＣ1〜Ｃ4アルキル基であり；
Ｂ1が直鎖状または分岐状アルカンジイル、アルカンジイルオキサアルカンジイルまたはアルカンジイルオリゴ（オキサアルカンジイル）鎖であり、一つまたはそれ以上のフッ素原子を最大過フッ素化物鎖を含むまでの範囲で含んでいてもよく、あるいは、ＱまたはＹ1がＢ1と結合した末端炭素原子を含む場合には、原子価結合であることができ；そして
Ｑは、Ｎ+Ｒ13で表され、各Ｒ1が水素もしくはＣ1〜Ｃ4アルキルであるカチオン性の基Ｑ1であるか、またはカルボン酸塩およびスルホン酸塩から選ばれるアニオン性の基Ｑ2である、および
（ｉｉｉ）下記一般式ＶＩＩＩで表される非イオン性モノマー：
Ｙ2Ｒ14 ＶＩＩＩ
式中、
Ｙ2が下記から選ばれるエチレン性不飽和の重合可能基であり、
【化７】
0004633258.tif 000031
ＣＨ2＝Ｃ(Ｒ19)−ＣＨ2−Ｏ−，ＣＨ2＝Ｃ(Ｒ19)−ＣＨ2ＯＣ(Ｏ)−，ＣＨ2＝Ｃ(Ｒ19)ＯＣ(Ｏ)−，ＣＨ2＝Ｃ(Ｒ19)−Ｏ−，ＣＨ2＝Ｃ(Ｒ19)ＣＨ2ＯＣ(Ｏ)Ｎ(Ｒ20)−，Ｒ21ＯＯＣＣＲ19＝ＣＲ19Ｃ(Ｏ)−Ｏ−，Ｒ19ＣＨ＝ＣＨＣ(Ｏ)Ｏ−，Ｒ19ＣＨ＝Ｃ(ＣＯＯＲ21)ＣＨ2−Ｃ(Ｏ)−Ｏ−，
【化８】
0004633258.tif 000032
式中：
Ｒ19は水素またはＣ1〜Ｃ4アルキル基であり；
Ｒ20は水素またはＣ1〜Ｃ4アルキル基であるか、あるいはＲ20はＲ14であり；
Ｒ21は水素またはＣ1〜Ｃ4アルキル基またはＲ14であり；
Ａは−Ｏ−または−ＮＲ20−であり；
Ｋは基−（ＣＨ2）sＯＣ（Ｏ）−、−（ＣＨ2）sＣ（Ｏ）Ｏ−、−（ＣＨ2）sＯＣ（Ｏ）Ｏ−、−（ＣＨ2）sＮＲ22−、−（ＣＨ2）sＮＲ22Ｃ（Ｏ）−、−（ＣＨ2）sＣ（Ｏ）ＮＲ22−、−（ＣＨ2）sＮＲ22Ｃ（Ｏ）Ｏ−、−（ＣＨ2）sＯＣ（Ｏ）ＮＲ22−、−（ＣＨ2）sＮＲ22Ｃ（Ｏ）ＮＲ22−（ここでＲ22基は同一または異なり）、−（ＣＨ2）sＯ−、−（ＣＨ2）sＳＯ3−、または原子価結合であり、そしてｓは１〜１２でありそしてＲ22は水素またはＣ1〜Ｃ4アルキル基であり；そして
Ｒ14は、水酸基；ハロゲン原子；アルコキシおよびオリゴ−アルコキシ基であってアルコキシ基が１〜６炭素原子を持つもの；置換されていてもよいフェニル基（フェニル基の置換基は水酸基、ハロゲン原子およびアルキル基から選ばれる）；Ｃ1〜6−アルカノイル基；Ｃ1〜6−アルカノイルオキシ基；及びＣ1〜6アルカノイルアミノ（これらのアルカノイル基のうちいかなるものもハロゲン原子及び水酸基から選ばれる置換基を持ってもよい）、ならびにアルコキシ基、からなるグループから選ばれる置換基によって置換されていてもよいＣ1-24−アルキルまたは−アルケニル基である、
を含むエチレン性不飽和モノマーから形成され、
ｆ）該非イオン性モノマーが該エチレン性不飽和モノマー中に、２０〜７０モル％の範囲内にあり、
ｇ）該両性イオン性モノマー対該イオン性モノマーのモル比が２：１〜１：３にあり、ならびに
ｈ）該エチレン性不飽和モノマー中に該両性イオン性モノマーと該イオン性モノマーの総モル量が３０〜８０％の範囲内にある、
ことを特徴とする上記製剤。
【請求項２２】
体腔が血管である、請求項２１記載の製剤。
【請求項２３】
血管に動脈瘤が存在する、請求項２２記載の製剤。
【発明の詳細な説明】
【０００１】
本発明は、不溶性のポリマーが体腔に沈積する条件下に、体腔へポリマーを導入する治療法におけるポリマーの使用に関する。本発明においては、両性イオン性ペンダント基を有するポリマーが用いられ、これによって生体適合性が最適化される。
【０００２】
現在動脈瘤に対して選択される治療法は、動脈瘤への白金コイルの充填を伴う。これらのコイルの被覆に関して、表面への血液凝固性を増大し、細胞成長因子等の放出を可能にすることにより表面を生物学的に活性にする面である程度研究がなされている（ドイツ特許ＤＥ−Ａ−第１９６４７２８０号）。他の研究は、しばしば生体適合性の溶媒中の溶液から単にポリマーを沈殿させることにより動脈瘤を塞栓するためのポリマー系の使用に注力している（ＷＯ−Ａ−第９７４５１３１号）。特に日本のあるグループは、ＤＭＳＯのような溶媒中で、硬化性ポリマー（酢酸セルロース）と共にＸ線造影剤を含む液体組成物を用いてある程度成功している。ポリマーは血液と接触した場合に動脈瘤中でその場で沈殿を引き起こす（ＪＰ−Ａ−第０６−１０７５４９号、Ｊ．Ｎｅｕｒｏｓｕｒｇ．，８３（３），５３１，１９９５）。他の手段はその場で直接モノマーを重合させるものであり、一つの例は迅速に重合しかつ無毒性の鉄−アクリル系化合物である（Ｊ．Ｎｅｕｒｏｓｕｒｇ．，４７（２），１３７，１９７７）。更に他の手段としてＵＳ−Ａ−第５，７４９，８９４号に記述されているのは、一つのコイルと入射輻射線によって融解し動脈瘤中においてその場で再硬化する重合組成物を導入する方法である。ポリマーの例はポリアルケン、ポリ（メタ）アクリレート、ポリエステル、ポリアミド、及び多糖類である。
【０００３】
医療使用におけるポリイオン複合体の使用は多年にわたって示唆されてきた。事実マイケル（Ｍｉｃｈａｅｌｓ）は、動脈瘤を注封又は封入するためのそのような複合体の溶液の使用に言及し、それらの材料は体内組織によって適度に許容されると述べている。Ｉｏｐｌｅｘ  １０１（ポリ（トリエチル−（３＆４）−ビニルフェニルアンモニウムブロミド）及びポリ（ビニルベンゼンスルホン酸ナトリウム）の複合体）は生医学的使用のために集中して研究されてきた（Ｖｏｇｅｌ  ｅｔ  ａｌ.、Ｊ．Ｍａｃｒｏｍｏｌ．Ｓｃｉ．，Ｃｈｅｍ．，４，６７５，１９７０；Ｍａｒｓｈａｌｌ  ｅｔ  ａｌ．，  Ｊ．Ｂｉｏｍｅｄ．Ｍａｔｅｒ．Ｒｅｓ．，４，３５７，１９７０；  Ｂｒｕｃｋ  ｅｔ  ａｌ．，Ａｎｎ．Ｎ．Ｙ．Ａｃａｄ．Ｓｃｉ．，  ２８３，３３２，１９７７）。この系の類似物の研究が、電荷と構造の複合体への効果及び血小板に対するその挙動を判定する目的で行われ（Ｋａｔａｏｋａ  ｅｔ  ａｌ．，Ｍａｋｒｏｍｏｌ．Ｃｈｅｍ．，１７９．１１２１，１９７８＆１８１，１３６３，１９８０）そして人工肝臓支持システムの開発において封入材として用いられている（Ｋａｔａｏｋａ  ｅｔ  ａｌ．，ＪｉｎｋｏＺｏｋｉ（人口臓器），８，２９６，１９７９）。
【０００４】
Ｎａｋａｂａｙａｓｈｉらは、両性イオン性ペンダント基を有するポリマーのポリイオン複合体の、血小板の選択的付着のための使用を既に記述している（Ｉｓｈｉｈａｒａ，Ｋ．らによるＪ．Ｂｉｏｍｅｄ．Ｍａｔｅｒ．Ｒｅｓ．，２８（１１），１３４７，１９９４，Ｉｓｈｉｈａｒａ，Ｋ．らによるＡｄｖ．Ｂｉｏｍａｔ．Ｂｉｏｍｅｄ．Ｅｎｇ．ＤｒｕｇＤｅｌｉｖｅｒｙＳｙｓｔ．（１９９５）２２７−２２８、及び日本特許ＪＰ−Ａ−７−第２３８１２４号）。彼らの発明は特に２−メタクロイルオキシメチルホスホリルコリン（ＭＰＣ）、メタクリル酸ブチル（ＢＭＡ）、及びメタクリル酸スルホプロピル（ＳＰＭ）又はメタクリル酸トリメチルアンモニウムプロピル（ＴＰＭ）からなる３成分ポリマー系の使用を特許請求している。彼らはこれから更に、ＭＰＣ：ＢＭＡのモル比が２：９８〜５０：５０、そしてこれら２成分対イオン性モノマー（ＳＰＭ又はＴＰＭ）のモル比が９８：２〜８０：２０である組成物を特定している。これらの系は、血小板の結合と活性化の面で好ましい性質を持つ、弱いイオン性の相互作用を持つ被覆を生成するように設計されているようである。これらの参考資料に述べられているポリイオン複合体はガラスビーズ上への被膜としてテストされ、製品の一つは人工肝臓支持システムのために用いられる活性炭を封入する使用について試験中であるといわれている。
【０００５】
本発明においては、治療又は診断によるヒト又は動物の処置方法において使用するための組成物の製造方法における荷電ポリマーの使用であって、該処置方法において、荷電ポリマー含有組成物が体腔内に導入されそして多価の荷電対イオンを含有する別の組成物と接触され、こうして荷電ポリマーが体腔内で不溶性なるものであり、かつ該荷電ポリマーが両性イオンペンダント基を有することを特徴とする、新たな使用が提供される。
【０００６】
本発明はまた治療方法それ自体も含む。
【０００７】
本発明においては、不溶性のポリマーがゲルとして体腔内に沈積する。ポリマーはその場で不溶性になり、そしてその場に一定期間、例えば少なくとも数時間，何日間または何週間か残留するべきである。ゲルはポリマーマトリックスと該マトリックス全体に分布する溶媒を含む。好ましくはゲル中の溶媒は水性であり実質的に有機溶媒を含まない。
【０００８】
ゲル貯留物は体腔への治療活性のある物質、又は造影剤のような診断剤を送達する輸送手段として用いてもよい。造影剤は例えば医療実務者が不溶性ポリマーの位置を可視化できるように導入してもよく、このこと自体が患者への治療的利益または診断上の利便を提供する。本発明の好ましい態様によれば、不溶性ポリマーはそのため体腔において治療活性物質又は造影剤と組み合わされる。
【０００９】
ゲル化したポリマーは、電磁線（おそらく高周波）に対し不透明な、粒子又は非粒子の固形物質についての被覆又は封入剤となりうる。不透明な物質は、例えばＵＳ−Ａ−第５，６６７，７６７号に記述されるようなタンタル、酸化タンタル及び硫酸バリウムのような、あるいはＵＳ−Ａ−第５，６９５，４８０号に記述されるような金、タングステン，及び白金を包含する造影剤であることができる。不透明物質は、粒子でもよくまた識別可能な物理的形状を有する固形物、例えば１ｍｍ又はそれ以上の寸法を有する金属コイル、フィラメント、線、網、または管のようなものでもよい。例えばＵＳ−Ａ−第４，９９４，０６９号、ＵＳ−Ａ−第５，１２２，１３６号、ＵＳ−Ａ−第５，２２６，９１１号、又はＵＳ−Ａ−第５，７０２，３６１号に記述されているようなコイル類を含めてもよい。
【００１０】
本発明は特に血管の塞栓、又は動脈瘤の充填のために有用である。そしてポリマーは上述の従来技術に述べられているものと類似の方法で用いられる。本発明はまた治療的又は美容目的の充填剤、例えば腫瘍の摘出後の使用、唇または乳房の整形用、筋肉制御の改善、例えば尿失禁抑制のための括約筋用、管腔内のゲル被覆、動脈管開存症の治療、あるいは滑液の置換または補充用に用いられてもよい。
【００１１】
荷電ポリマーは、不溶化処理以前の、体腔内に導入される組成物においては溶解性である。その組成物は好ましくは水性である。従って、ポリマーは、好ましくは水溶性である。体腔内に導入すべき別の組成物中の対イオンもまた好ましくは可溶性である。この別の組成物が水性であることは最も好都合であり、それ故この対イオンは水溶性である形の水性組成物の溶液で導入されることが好ましい。
【００１２】
二つの組成物は体腔中で混合されても、あるいは体腔内へ導入される直前に混合されてもよい。好ましくはそれらは、各々の組成物用の分離した内腔を持ち、不溶性の、通常ゲル状のポリマーを体腔中の望ましい位置にカテーテルから送達する直前に両組成物を接触させ混合することを可能にする手段を備えた、この目的のために設計されたカテーテルを用いて導入する。
【００１３】
対イオンは無機性でも有機性でもよい。それは２または３価に荷電可溶性イオン、例えば金属カチオン、または多価オキシアニオンでもよい。カルシウムイオンは適当な多価カチオンである。
【００１４】
本発明においては好ましくは、対イオンは高分子電解質である。二つのポリマーの対イオン的電荷が、両ポリマーを密接に混合した際に相互を誘引し、それによってブレンドを不溶化（ゲル化）させる。ブレンドはその結果ポリイオン（または高分子電解質）複合体となる。ポリイオン複合体を生成するポリマーの少なくとも一つは、両性イオン性ペンダント基を有する必要がある。好ましくは両ポリマー共に両性イオン性ペンダント基を有する。必須の要件である両性イオン性ペンダント基を持つ荷電ポリマーは、アニオン性でもカチオン性でもよいが、好ましくはアニオン性である。従って対イオンは好ましくはカチオン性である。
【００１５】
本発明の一部の態様においては、ポリカチオン性ポリマーは永久カチオン性ペンダント基を有するであろう。これらは第四級アンモニウムまたはホスホニウムまたは第三級スルホニウム基でもよい。他の態様においては、カチオン性の基は永久的カチオンでなくてもよい。それらは弱いまたは強い塩基であってもよい。例えばそれはｐＨ感受性を提供するように選び、二つの第一ポリマー間の誘引の程度がそのｐＨによって制御されるようにしてもよい。
【００１６】
同様に、アニオンは弱いあるいは強い酸のアニオンであって、所望によりあらかじめ定めたｐＨ範囲以内でｐＨ感受性あるいは非感受性になるように選んでももよい。
【００１７】
適当なカチオン性の基は、Ｎ+Ｒ13、Ｐ+Ｒ13、またはＳ+Ｒ12であり
式中Ｒ1基は同一または異なるものであり、各々が水素、Ｃ1〜4−アルキルまたはアリール（好ましくはフェニル）であるか、またはＲ1基の二つとそれらが結合するヘテロ原子を合わせて、５〜７原子を含む飽和または不飽和の複素環を形成する。好ましくはカチオン性の基は永久カチオン性である、すなわち各Ｒ1は水素以外である。好ましくはカチオン性の基はＮ+Ｒ13であり、ここで各Ｒ1はＣ1〜4−アルキル、好ましくはメチルである。
【００１８】
適当なアニオン性の基はカルボンキシレート、カーボネート、スルホネート、スルフェート、ホスホネート、またはホスホフェートである。好ましくはアニオン性の基は１価である。スルホネートが特に好都合である。
【００１９】
本発明において用いるポリイオン複合体においては、ポリカチオン性ポリマー及びポリアニオン性ポリマーは、好ましくはカチオン性の基とアニオン性の基が２：１〜１：２の当量比となるような比率で用いる。好ましくはアニオンはカチオンに対してほぼ等当量で存在し、この比は好ましくは１．５：１〜１：１．５、または好ましくは１．２：１〜１：１．２、例えば約１：１である。
【００２０】
ゲル化した条件において両性イオン性基の含量は、不溶性ポリマーを生成するポリマー１種または複数種を生成するモノマーの総モル数基準で好ましくは１〜７５モル％、好ましくは２０〜５０％の範囲である（荷電ポリマー１種または複数種が両性イオン性モノマーを含むエチレン性不飽和モノマーから生成する好ましい態様の場合）。
【００２１】
荷電ポリマー中に含まれるイオン性ポリマー中のイオン性モノマーの量は、好ましくは少なくとも１モル％、より好ましくは少なくとも５モル％、例えば少なくとも１０％である。この量が約３０〜４０モル％より多い場合（そしてＰＩＣ中の対イオン性電荷がほぼ均合っている場合）該または各々のポリマーはまた好ましくは少なくとも２０％、好ましくは少なくとも３０％の両性イオン性モノマーを含むべきである。
【００２２】
荷電ポリマーが少なくとも一つの、両性イオン性ペンダント基を含むイオン性の荷電ポリマーを含む好ましい態様のためには、両性イオン性のイオン性基（複数）の比率は好ましくは５：１〜１：５、好ましくは２：１〜１：３である。
【００２３】
荷電ポリマー中及び好ましい対イオン中のイオン性及び両性イオン性モノマーの総含量は、好ましくは少なくとも２５モル％、より好ましくは少なくとも３０％、より好ましくは少なくとも４０％、最大１００％、より好ましくは最大８０％、最も好ましくは５０〜７０％の範囲である。ポリマー１種または複数種の残りの成分は非イオン性モノマーであり、これらは主として希釈剤として作用するか、またはポリマー１種または複数種に望ましい物性を与えてもよい。非イオン性モノマーは疎水性ペンダント基を含んでもよい。
【００２４】
ポリイオン複合体中のアニオン性ポリマーのカチオン性ポリマーに対する比率及び両性イオン性および疎水性希釈剤基の相対的量は、各々がポリマーの一つを含む２種以上の溶液からの２種以上の対イオン性ポリマーを混合することにより生成する通常水性ゲルであるゲルのゲル物性を測定することによって判定してもよい。ゲル物性を調査するための適当な技術は、下記実施例３に記載する。
【００２５】
本発明において用いるポリマーの両性イオン性ペンダント基は、例えばアニオン性の２価の電荷中心及びカチオン性の１価の電荷中心、またはその逆状態を持つことにより、あるいは二つのカチオン性電荷中心と一つのアニオン性電荷中心、またはその逆状態を持つことによって、総括的電荷を持ってもよい。しかしながら、両性イオンは好ましくは総括的電荷を持たず，最も好ましくは１価のカチオン電荷中心一つと１価のアニオン電荷中心一つを持つ。
【００２６】
好ましくは両性イオン性基中のカチオン電荷中心は永久性である、すなわちそれは好ましくは第四級アンモニウムまたはホスホニウムまたは第三級スルホニウム基である。好ましくはアニオンは永久性である、すなわちそれは体内のｐＨにおいて、例えばｐＨ５〜８の範囲において実質的に完全にイオン化する。それは好ましくは、リン酸、ホスホン酸、硫酸、またはスルホン酸アニオンである。
【００２７】
両性イオン性基はベタイン基（すなわちこの場合カチオンのほうがアニオンよりもバックボーンに近接する）、例えばスルホ−、カルボキシ−、又はホスホベタインであってもよい。ベタイン基は総括電荷を持つべきではなく、そして好ましくはカルボキシ−、又はスルホベタインである。もしそれがホスホベタインであるならば、末端リン酸基はジエステル、すなわちアルコールでエステル化されていなければならない。このようなグループは一般式Ｉで示すことができる。
【００２８】
【化９】
0004633258.tif 000002
【００２９】
式中、Ｘ2は原子価結合、−Ｏ−、−Ｓ−または−ＮＨ−、好ましくは−Ｏ−であり；
Ｖはカルボン酸、スルホン酸又はリン酸ジエステル（１価の電荷を持つ）アニオンであり；
Ｒ2は原子価結合（Ｘ2と共に）またはアルカンジイル、−Ｃ（Ｏ）アルカンジイル−、または−Ｃ（Ｏ）ＮＨアルカンジイル、好ましくはアルカンジイルでありそして好ましくはアルカンジイル鎖中に１〜６炭素原子を含み；
Ｒ3基は同一または異なり、そして各々が水素または１〜４炭素原子のアルキルであるかあるいは複数のＲ3基はそれらが結合した窒素と一緒になって５〜７原子の複素環を形成し；そして
Ｒ4は１〜２０、好ましくは１〜１０、より好ましくは１〜６炭素原子のアルカンジイルである。
【００３０】
一つの好ましいスルホベタインモノマーは式ＩＩを有する。
【００３１】
【化１０】
0004633258.tif 000003
【００３２】
式中、Ｒ5基は同一または異なり、そして各々が水素またはＣ1〜4アルキルであり、ｎは２〜４である。
【００３３】
好ましくはＲ5基は同一である。またＲ5基の少なくとも一つがメチルであるのが好ましく、より好ましくはＲ5基は双方ともメチルである。
【００３４】
好ましくはｎは２または３、より好ましくは３である。
【００３５】
これに代わるものとしての両性イオン性グループは、α炭素原子（これにアミン基とカルボン酸基が結合している）が連結基を通してポリマーＡの主鎖と結合するアミノ酸の一部でもよい。このようなグループは一般式ＩＩＩによって示すことができる。
【００３６】
【化１１】
0004633258.tif 000004
【００３７】
式中、Ｘ3は原子価結合、−Ｏ−、−Ｓ−、または−ＮＨ−、好ましくは−Ｏ−であり
Ｒ6は原子価結合（場合によりＸ3と共に）またはアルカンジイル、−Ｃ（Ｏ）アルカンジイル−、または−Ｃ（Ｏ）ＮＨアルカンジイル、好ましくはアルカンジイルでありそして好ましくは１〜６炭素原子を含み；そして
Ｒ7基は同一または異なり、そして各々が水素又は１〜４炭素原子のアルキル、好ましくはメチルであるか、あるいはＲ7基の二つとそれらが結合する窒素原子が一緒になって５〜７原子の複素環を形成するか、またはＲ7基の三つとそれらが結合する窒素原子が一緒になって各環内に５〜７原子を含む縮合環構造を形成する。
【００３８】
好ましくは両性イオンは式ＩＶを有する。
【００３９】
【化１２】
0004633258.tif 000005
【００４０】
式中、Ｘ4及びＸ5部分は、同一または異なり、−Ｏ−、−Ｓ−、−ＮＨ−または原子価結合、好ましくは−Ｏ−であり、そして
Ｗ+はアンモニウム、ホスホニウム、またはスルホニウムカチオン性の基およびアニオン性とカチオン性の部分を結合する基、好ましくはＣ1〜12−アルカンジイル基を含むグループである。
【００４１】
好ましくはＷはカチオン性の基としてアンモニア基、より好ましくは第四級アンモニウム基を含む。
【００４２】
Ｗ+グループはたとえば下式の基であってもよい。
−Ｗ1−Ｎ+Ｒ83、−Ｗ1−Ｐ+Ｒ93、−Ｗ1−Ｓ+Ｒ92、または−Ｗ1−Ｈｅｔ+、
ここで：
Ｗ1は１又はそれ以上、好ましくは２〜６炭素原子の、場合により一つまたはそれ以上のエチレン性不飽和二重または三重結合、二置換されたアリール、アルキレンアリール、アリールアルキレン、あるいはアルキレンアリールアルキレン、二置換されたシクロアルキル、アルキレンシクロアルキル、シクロアルキルアルキレン又はアルキレンシクロアルキルアルキレン、を含むアルカンジイルであり、このＷ1基は場合により，一つまたはそれ以上の置換フッ素及び／又は一つまたはそれ以上の官能基を含み；そして
Ｒ8基は同一または異なり、そして各々が水素又は１〜４炭素原子のアルキル、好ましくはメチル、またはフェニルのようなアリールであるか、あるいはＲ8基の二つとそれらが結合する窒素原子が一緒になって５〜７原子の複素環を形成するか、またはＲ8基の三つとそれらが結合する窒素原子が一緒になって各環内に５〜７原子を含む縮合環構造を形成し、そして場合により一つまたはそれ以上のＲ8基が親水性官能基によって置換され、そして
Ｒ9基は同一または異なり、そして各々がＲ8またはＯＲ8基であり、ここでＲ8は上記で定義されるものであり；そして
Ｈｅｔは芳香族の窒素−、リン−、イオウ−、好ましくは窒素−含有環、例えばピリジンである。
【００４３】
好ましくはＷ1は直鎖状アルカンジイル基、もっとも好ましくは１，２−エタンジイルである。
【００４４】
式ＩＶの好ましいグループは式Ｖの基である。
【００４５】
【化１３】
0004633258.tif 000006
【００４６】
式中、Ｒ10基は同一または異なり、そして各々が水素またはＣ1〜4アルキルであり、そしてｍは１〜４である。
【００４７】
好ましくはＲ10基は同一である。またＲ10基の少なくとも一つはメチルであることが好ましく、Ｒ10基はすべてメチルであることがより好ましい。
【００４８】
好ましくはｍは２または３、より好ましくは２である。
【００４９】
これに代わるものとしてのリン酸アンモニウムエステル基Ｖは、本発明者が以前に開示したＷＯ−Ａ−第９３／０１２２１号に定義されている式ＶＢ、ＶＣ、またはＶＤのグリセロール誘導体で置き換えてもよい。
【００５０】
両性イオン性ペンダント基を持つポリマー１種または複数種は、ある環境下においては天然ポリマーの誘導体を用いることが好ましいかもしれないが、好ましくは全面的に合成物である。好ましくはそのポリマー１種または複数種は  式ＶＩのモノマーを含むラジカル重合可能なエチレン様不飽和モノマーから生成される。
【００５１】
ＹＢＸ          ＶＩ
式中、
Ｂは直鎖状または分岐状アルカンジイル、アルカンジイルオキサアルカンジイルまたはアルカンジイルオリゴ（オキサアルカンジイル）鎖であり場合により一つまたはそれ以上のフッ素原子を最大過フッ素化物鎖を含むまでの範囲で含むかあるいは、もしＸまたはＹがＢと結合した末端炭素原子を含むならば、原子価結合であり；
Ｘは両性イオン性の基であり；そして
Ｙは下記から選ばれたエチレン性不飽和の重合可能基であり、
【００５２】
【化１４】
0004633258.tif 000007
【００５３】
ＣＨ2＝Ｃ(Ｒ)−ＣＨ2−Ｏ−，ＣＨ2＝Ｃ(Ｒ)−ＣＨ2ＯＣ(Ｏ)−，ＣＨ2＝Ｃ(Ｒ)ＯＣ(Ｏ)−，ＣＨ2＝Ｃ(Ｒ)−Ｏ−，ＣＨ2＝Ｃ(Ｒ)ＣＨ2ＯＣ(Ｏ)Ｎ(Ｒ11)−，Ｒ12ＯＯＣＣＲ＝ＣＲＣ(Ｏ)−Ｏ−，ＲＣＨ＝ＣＨＣ(Ｏ)Ｏ−，ＲＣＨ＝Ｃ(ＣＯＯＲ12)ＣＨ2−Ｃ(Ｏ)−Ｏ−，
【００５４】
【化１５】
0004633258.tif 000008
【００５５】
式中：
Ｒは水素またはＣ1〜Ｃ4アルキル基であり；
Ｒ11は水素またはＣ1〜Ｃ4アルキル基であるか、あるいはＲ11は、ＢおよびＸが上記で定義された、−Ｂ−Ｘであり；そして
Ｒ12は水素またはＣ1〜Ｃ4アルキル基または、ＢおよびＸが上記で定義された、ＢＸであり；
Ａは−Ｏ−または−ＮＲ11−であり；
Ｋは基−（ＣＨ2）pＯＣ（Ｏ）−、−（ＣＨ2）pＣ（Ｏ）Ｏ−、−（ＣＨ2）pＯＣ（Ｏ）Ｏ−、−（ＣＨ2）pＮＲ13−、−（ＣＨ2）pＮＲ13Ｃ（Ｏ）−、−（ＣＨ2）pＣ（Ｏ）ＮＲ13−、−（ＣＨ2）pＮＲ13Ｃ（Ｏ）Ｏ−、−（ＣＨ2）pＯＣ（Ｏ）ＮＲ13−、−（ＣＨ2）pＮＲ13Ｃ（Ｏ）ＮＲ13−（ここでＲ13基は同一または異なるものである）、−（ＣＨ2）pＯ−、−（ＣＨ2）pＳＯ3−、または、場合によりＢとの結合において、原子価結合であり、そしてｐは１〜１２でありそしてＲ13は水素またはＣ1〜Ｃ4アルキル基であり；
好ましくはＹはＣＨ2＝Ｃ（Ｒ）ＣＯＡ−の基であり、ここでＲはＨまたはメチル、好ましくはメチルであり、そしてここでＡは好ましくはＯである。
【００５６】
Ｂは好ましくは１〜１２、好ましくは２〜６炭素原子のアルカンジイル基であり、最も好ましくはｑが２〜６である（ＣＨ2）q基である。
【００５７】
両性イオン性基を有するポリマーがポリイオン複合体の一部である場合、そのポリマーはエチレン性不飽和モノマー中に式ＶＩＩのイオン性モノマーを含むことによって生成される。
【００５８】
Ｙ1Ｂ1Ｑ        ＶＩＩ
式中、Ｙ1はＹと同じ基から選ばれ；
Ｂ1はＢと同じグループから選ばれ；そして
Ｑはイオン性グループであるかまたはイオン化が可能である。
【００５９】
Ｑはカチオン性の基Ｑ1またはアニオン性の基Ｑ2であってもよい。カチオン性の基Ｑ1は好ましくは上記のようなものである。アニオン性の基Ｑ2は好ましくは上記のグループより選ばれる。
【００６０】
エチレン性不飽和モノマーと共重合可能な他の適当な型のカチオン性モノマーは、ハロゲン化ジアリルジアルキルアンモニウム、例えば塩化ジアリルジメチルアンモニウムである。
【００６１】
エチレン性不飽和モノマーは好ましくは更に非イオン性モノマーを含む。非イオン性モノマーは両性イオン性ペンダント基を有するポリマーに、望まれる可溶性，親水性、または疎水性を与えるように選ばれてもよい。非イオン性モノマーはまたポリマーに、その場で生成される不溶性ポリマーの機械的性質に影響を持つような物理的性質を与えるものであってもよい。例えば疎水性の基は他の疎水性の基に対し、あるいは基質またはその場で生成する生物学的化合物に対し、不溶性ポリマーを望ましい応用目的に特に適当なものにするような分子間または分子内の相互作用を及ぼすものでもよい。
【００６２】
好ましくは非イオン性モノマーは一般式ＶＩＩＩを有する。
【００６３】
Ｙ2Ｒ14        ＶＩＩＩ
式中、Ｙ2はＹと同一の基でから選ばれ；そして
Ｒ14は、場合により置換されたＣ1-24−アルキルまたは−アルケニル基である非イオン性有機基である。アルキルまたはアルケニル基中の、場合による置換基は、水酸基、ハロゲン原子、アルコキシおよびオリゴ−アルコキシ基（ここでアルコキシ基は１〜６、好ましくは２または３炭素原子を持つ）；アリール基、好ましくは場合により置換されたフェニル基；フェニル基中の場合による置換基は水酸基、ハロゲン原子またはアルキル基である；アシル基、特にＣ1〜6アルカノイル基；アシロキシ基、特にＣ1〜6−アルカノイルオキシ基；アシルアミノ基、特にＣ1〜6アルカノイルアミノ（これらのアルカノイル基のいかなるものもハロゲン原子及び水酸基から選ばれた置換基を持ってもよい）、およびアルコキシ基である。好ましいＲ14基はＣ1〜24−非置換アルキル、より好ましくはＣ4〜18−アルキルである。
【００６４】
非イオン性モノマーは好ましくはエチレン性不飽和モノマー中に存在し、後者からは荷電ポリマー及び／又は対イオン性高分子電解質が、モル比で１〜７５％、好ましくは２０〜７０％、より好ましくは３０〜５０％の範囲で生成する。
【００６５】
本発明の特に好ましい使用は、動脈瘤の治療である。荷電ポリマー及び対イオンは、水溶液または水性ディスパージョンの形でカテーテルを経由して混合され、動脈瘤の腔内でその場でゲルを生成することができるであろう。充填されれば動脈瘤には血液が占める空洞がなくなり、血管破裂の危険性がなくなるであろう。
【００６６】
ゲル化した（不溶性）ポリマーの両性イオン性基は、第二のポリマーと体腔中で接触する動脈瘤の内壁または他の組織または生体液からの反応を最小化して、生体適合性をもたらすと信じられている。
【００６７】
【実施例】
本発明をさらに付随する実施例中において例示する。これらの実施例においては、下記の標準法を用いた：
固有粘度
各ポリマーの２０％ｗ／ｖ溶液を脱イオン水を用いて調製した。溶液は、６ｃｍ  ２0コーンをつけたＴＡ  Ｉｎｓｔｒｕｍｅｎｔｓ  ＣＳＬ2−１００レオメーターを用いて３７℃の温度でフロー試験（せん断速度  １〜１９９９ｓ-1）に供した。得られた粘度対せん断速度図から、２００ｓ-1における値をとって溶液の粘度（Ｐａ．ｓ）を求めた。
フィブリノーゲン吸着
この試験は実質的にＷＯ−Ａ−第９３／０１２２１号の記述に従って実施した。
バイシンコニン酸（Ｂｉｃｉｎｃｈｏｎｉｎｉｃ酸）タンパク質検定
タンパク質吸着の評価をマイクロＢｉｃｉｎｃｈｏｎｉｎｉｃ酸（ｍ−ＢＣＡ）タンパク質検定（Ｐｉｅｒｃｅ  ＆  Ｗａｒｒｉｎｅｒキット）を用いて実施したが、これはタンパク質によるＣｕ（ＩＩ）のＣｕ（Ｉ）への還元により生成するＣｕ（Ｉ）複合体のＢＣＡによる比色検出に依存する方法である。被覆した及び被覆なしのＰＥＴ小片を免疫学的検定に記載された方法で調製したが、但しこの場合それらは半分に切り二つの９ｘ１５ｍｍの小片として検定した。試料を４ｍｌの０．５ｍｇｍｌ-1フィブリノーゲン溶液中で１０分間室温でインキュベートした。被覆なしＰＥＴのブランク試料の細片を同様に４ｍｌのＰＢＳ中でインキュベートした。試料とブランクの両方をＤｉａＣｅｎｔ  ２０００セル洗浄器で洗い、次に清浄な管へ移して１００μｌのＰＢＳ及び１ｍｌのｍ−ＢＣＡ作用試薬と共に６０℃でインキュベートした。１００μｌ溶液中のタンパク質の必要量を与えるようにウシ血清アルブミン（ＢＳＡ）標準曲線を構成した。標準品を上記と同様に１ｍｌの作用試薬と共にインキュベートした。３００μｌアリコートの試料の吸収をマイクロプレート読取器中で５６２ｎｍで測定した。
使用した略号
モノマーの略号  化学名
Ｍｐｃ  メタクリロキシエチルホスホリルコリン（リン酸２−メタクリロイルオキシエチル−２’−トリメチルアンモニウムエチル内部塩
Ｂｍａ  メタクリル酸ブチル（疎水性希釈剤）
Ｔｅｍ  ２−トリメチルアンモニウムエチルメタクリレートクロリド塩
Ｓｐｍ  ３−メタクリロイルオキシプロピルスルホン酸カリウム塩
ＥｔＯＨ  エタノール
ＴＦＥ  ２，２，２−トリフルオロエタノール
ＴＨＦ  テトラヒドロフラン
ＭｅＯＨ  メタノール
ＤＩ  Ｗａｔｅｒ  脱イオン水
ＤＣＭ  ジクロロメタン
ＰＢＳ  リン酸塩緩衝溶液
ＰＥＴ  ポリテレフタル酸エチレン
実施例１：  ＰＣ含有ポリイオンの一般的製造法
ポリマーは下記に概説する標準法に従いフリーラジカル溶液重合法を用いて開発した。リン酸２−（メタクリロイルオキシエチル）−２’−（トリメチル−アンモニウムエチル）内部塩（Ｍｐｃ）を、以前にＷＯ−Ａ−第９５／１４７０２号に記載された方法に従って製造した。Ｂｍａ、Ｓｐｍ、及びＢｍａはすべて市販されている。
【００６８】
三つ口丸底フラスコ（５００ｍｌ）にデービスコンデンサー、窒素入口，及び温度計をつけた。コンデンサーの頂部に塩化カルシウム保護管をつけ、磁気回転子をフラスコに加えた。次に反応装置を窒素ガスを用いてパージした。
【００６９】
Ｍｐｃの必要量を計重し、そして適当な反応溶媒中で溶解するまで攪拌した。これに適当量の他のコモノマー（イオン性モノマー及びもし必要ならば疎水性希釈剤）を加えた。開始剤のタイプと添加量は用いた反応溶媒に応じて選んだ。
【００７０】
次いで溶液をブフナー漏斗を用いて真空下反応機内へろ過した。窒素を２０分間一定速度で流して溶液を脱ガスし、その後窒素流量を下げ温度を使用溶媒に応じた適当なレベルまで上げた。重合を窒素雰囲気下で実施し、温度を１６〜４０時間維持した。
【００７１】
重合が終わると加熱源をとり除き溶液を室温まで放冷した。揮発性の反応溶媒または混合溶媒を用いた場合は、回転式蒸発法で、ポリマーが発泡を始める点まで溶媒を除いた。この泡状物を次に適当な溶媒／非溶媒の組合せ（典型的には９：１  ＤＣＭ：ＭｅＯＨ）中に再溶解し、そして非溶媒、典型的にはアセトン（１０００ｍｌ）中に攪拌を続けながら滴下して沈殿させた。沈殿を窒素雰囲気下真空ろ過によって集め、真空中５０℃で１６時間乾燥した。
【００７２】
水を反応溶媒に用いた場合は、溶液を放冷しポリマーを限外ろ過によって精製し、低分子量種を除いた。続いて分析を行うためのポリマーを冷凍乾燥によって分離することができた。
【００７３】
分離した各ポリマーは構造確認のためＮＭＲ及び元素分析に供した。
【００７４】
表１は選ばれた範囲のポリイオン化合物類の製造データの要約であり、表２はそれらのポリマーの分離データである。表３はそれらのポリマーの1ＨＮＭＲによる特性評価を示す。大部分の場合元素分析は理論値と比較して妥当であった（ポリマーに関する期待値に対し１０％以内の誤差）；一方表４は、各ポリカチオン及びポリアニオン中のＴｅｍ及びＳｐｍ含有の程度を測定するために、基軸元素に関するデータを、リン：窒素及びリン：イオウ比に絞って要約したものである。これは最終ポリマーの組成物対供給モノマーの比率（表１〜３に示される）の関係をよりよく定義するために続いて使用することができる。ポリイオン類の２０％ｗ／ｖ水溶液の固有粘度を、分子量の概略指標として、レオメーターで測定し表５に示した。
実施例２：  ＰＣ含有高分子電解質水溶液の混合によるポリイオン複合体（ＰＩＣ）の生成
表６は、実施例１で製造した各種ポリイオンの２０％ｗ／ｖ水溶液を混合（各比率は重合混合物中のモノマー量基準であり、ポリマー分析から得たモノマー量基準ではない）した際の観察の一部の要約である。
【００７５】
０．５ｇの各ポリマーを２．５ｍｌの脱イオン水に完全に溶解し澄明な溶液を得た。表中の各対の一方の溶液を他方に注ぎスパチュラで完全に混合した。ポリ（Ｔｅｍ）（Ｓｐｍ）対のような一部の例ではゲル化は殆ど瞬間的であり、濃厚で膨張した、系中の水をすべて含んだ塊を生成した。これをしばらく放置すると、ゲルは、若干量の水を基質から放出して、僅かに収縮することが観察された。ここで注意すべきことは、ゲルはモル比率（モノマー供給または分析で得たポリマー中の含有基に基づく）ではなく等重量基準で混合したことである。
【００７６】
表６に行った観察について論じまたそれらを三元状態図にプロットすることにより、そこにはいくつかの傾向が見てとれる（図１）。疎水性成分の比率が高いポリマー系においては、得られるポリマーは非水溶性でありそのため水溶液からＰＩＣを生成することができない（他の溶媒系からはなお可能であるかもしれないが）。ＰＣ成分の比率が高い系においては、各々のポリマーおよび得られるＰＩＣでも共に水溶性が維持される。イオン性／親水性／疎水性の正しいバランスが得られた場合、ゲルはポリイオン複合体として生成する。このゲルは、親水性が減じた場合またイオン成分の比率がより高い場合は「より硬い」傾向がある。
【００７７】
これらから、この型の系におけるＰＩＣの生成に関しては一般化が可能である（図２）。動脈瘤充填用のゲルの生成に関しては、ゲルが生成した後はその場所に止まるような性質が要求されるであろう。
実施例３：  ポリイオン複合体のゲル化性の判定
図２に示したような、二つのポリイオン溶液の混合物がゲルを生成する能力を考察する場合、観察結果を数量化することができれば有用である。本例においては、各ポリマーの２０％（ｗ／ｖ）溶液を作り、相互に混合し、一夜放置して沈降させた。生成したＰＩＣは、６ｃｍ  ２0コーンをつけたＴＡ  Ｉｎｓｔｒｕｍｅｎｔｓ  ＣＳＬ2−１００レオメーターを用い、３７℃で可変トルク振動試験（１０〜１００ｍＮ．ｍ）に供した。これから、二つのパラメーター、すなわち弾性係数Ｇ’および粘性係数Ｇ”が測定できた。表７は各種のＰＩＣ混合物に関するこれらのパラメーターの、８０ｍＮ．ｍにおける測定値の要約である。ポリイオンは、用いたモノマー比率に基づいて定義し、ポリマー中のイオン性基の分析値基準ではない。
【００７８】
生成した異なったＰＩＣ間には、明らかに粘弾性に関して広い分布がみられた。それらの値は表６に示した観察と一致し、図１及び２を補強するものである。Ｇ’およびＧ”値が低い際には、溶液を混合した場合ゲル化はほとんど起きなかった。これらの値が高いときは（ほぼ＞１０Ｐａ）、安定したゲルが得られた。Ｇ”の値がＧ’の値より大きいときは、物質は弾性よりむしろ粘性を持ち、力を受けた場合弾性的に反応するよりむしろ流動する傾向をもつ。Ｇ’がＧ”より大きいときは逆の現象となり、受ける力に対抗する傾向を持つ、より弾性的な物質となる。これは特定の使用における物質の挙動を推定する上で有用な指標である。動脈瘤充填物質を検討する場合には、血流の影響で空洞から洗い流されないようなゲルを得ることが望ましいであろうから。
実施例４：  ＰＣ−ＰＩＣの生物学的性能
ＰＩＣの生物学的性能を評価するためには、一旦生成した複合体を溶解する溶媒系を開発することが必要であった。ＰＩＣは、水、水と混和する有機溶媒、および強くイオン化された単純電解質の三成分溶媒系に溶解することが知られている。上記の本発明のＰＩＣについて溶解性試験を行い、それらは水、エタノール、ＮａＣｌの三成分混合溶媒に可溶性であることが判明した。従ってＰＩＣの溶液を用いて再生可能な被覆をＰＥＴ上に施すことが可能であり、これを生物学的評価に用いることができた。タンパク質と材料の相互作用の程度の評価を行うために、細片を二重抗体フィブリノーゲン検定（Ｆｇ）およびマイクロｂｉｃｉｎｃｈｏｎｉｎｉｃ酸タンパク質検定（μ−ＢＣＡ）に供した。表８は結果の要約である。ここでもポリイオンは使用モノマーの比率に基づき定義した。
【００７９】
データから、ポリイオン複合体の被覆は対照のＰＥＴ片よりも低い程度のタンパク質吸着を示すことがわかる。Ｔｅｍ及びＳｐｍ（４．３）のホモポリマーを混合して作った比較用ＰＩＣは、Ｍｐｃを含むＰＩＣよりもタンパク質吸着を減らす効果が低い。このことはＭｐｃが表面の「生体適合性」を改善するという見解と一致する。
【００８０】
【表１】
0004633258.tif 000009
【００８１】
【表２】
0004633258.tif 000010
【００８２】
【表３】
0004633258.tif 000011
【００８３】
【表４】
0004633258.tif 000012
【００８４】
【表５】
0004633258.tif 000013
【００８５】
【表６】
0004633258.tif 000014
【００８６】
【表７】
0004633258.tif 000015
【００８７】
【表８】
0004633258.tif 000016
【図面の簡単な説明】
【図１】  図１は、ＭｐｃxＢｍａyＴｅｍzおよびＭｐｃxＢｍａyＳｐｍz系（略号に関しては実施例参照）に基づく系からのポリイオン複合体生成に関する状態図であり；
【図２】  図２は、ポリイオン複合体の生成に関する一般化した図であり；そして
【図３】  図３は、ＭｐｃxＧｍａyＴｅｍzおよびＭｐｃxＢｍａyＳｐｍzに基づく系からのポリイオン複合体生成に関する状態図である。
【図１】
0004633258.tif 000033
【図２】
0004633258.tif 000034